(57)【要約】      （修正有）【課題】中和処理する必要がなく、塗布後すぐに水洗い処理ができて工程を短縮できる酸洗いおよび不動態被膜処理剤の提供。【解決手段】ステンレススチールで作られた配管、構造物、プラントなどの設置による溶接部位及び錆が発生する部分を酸洗いして不動態被膜を形成する処理剤に関し、塩基性水溶液をｐＨ６．９〜７．１に中性化して中性剤を得た後、中性剤に二酸化炭素が除去された空気を曝気することで溶存酸素量を増加させて酸化還元電位を１７０〜３１０ｍＶとする処理剤。【選択図】図１
2018204107.tif 000002
【特許請求の範囲】
【請求項１】
水にリン酸水素二ナトリウム２〜１０重量部とグルコン酸ナトリウム１〜５重量部と、トリポリリン酸ナトリウム０．５〜３重量部を含むようにして塩基性水溶液を得て、
前記の塩基性水溶液にリン酸二水素ナトリウム１．１〜４．５重量部を反応させてｐＨ６．９〜７．１で中性化した後、
二酸化炭素が除去された空気を曝気して溶存酸素量を増加させて酸化還元電位を１７０ｍＶ〜３１０ｍＶにしてステンレススチール配管と構造物の溶接部位のスケールおよび錆をとり除くための酸洗いおよび不動態被膜処理剤。
【請求項２】
前記二酸化炭素の除去された曝気は、中性剤１００ｇに二酸化炭素が除去された空気を１００ｍｌ／ｍｉｎの流速で２〜１０時間を曝気するようにする請求項１に記載のステンレススチール配管と構造物の溶接部位のスケールおよび錆をとり除くための酸洗いおよび不動態被膜処理剤。
【発明の詳細な説明】
【技術分野】
【０００１】
本発明は、一般鋼鉄（Ｓｔｅｅｌ）に比べて大気中で酸素雰囲気、湿り気、水溶液のような環境的な条件下で錆、腐食が易しく発生しないステンレススチールに関するものであり、より詳細には、ステンレススチールで作られた配管、構造物、プラントなどの設置による溶接部位及び錆が発生する部分を酸洗い（ｐｉｃｋｉｎｇ）と不動態被膜を形成する組成物に関するものである。
【背景技術】
【０００２】
現在造船所と海洋プラントに一番多く使われるステンレススチールはＳＴＳ ３０４とＳＴＳ ３１６Ｌであり、このようなものなどは外部露出による傷、溶接によって酸化された表面層が汚染されるか、または変形されて錆、腐食が発生する。
【０００３】
正常なステンレススチールはＦｅが基礎成分であり、ＣｒとＮｉを主成分にして少量のＭｏ、Ｔｉ、Ｍｎ、Ｚｒ、Ｎｂ、Ｎなどで組成されている。
【０００４】
現在ステンレススチールは、冷間圧延、溶接、熱処理、酸洗いと不動態被膜処理方法などによって板材、コイル、鋼管、その他の製品で出荷される。
【０００５】
また、酸化された表面は、主にＦｅＯ、Ｆｅ３Ｏ４、Ｆｅ２Ｏ３、ＮｉｉＯ、Ｎｉ３Ｏ４、Ｎｉ２Ｏ３、ＣｒＯ３及びＣｒ２Ｏ３などで表面に形成される。
【０００６】
このように酸化された表面にＣｒ２Ｏ３とＮＩ２Ｏ３が多くの場合には耐酸性、耐腐食性、耐酸化性が強くなって易しく錆が発生しなくなる。
【０００７】
また、酸化鉄の場合もＦｅ２O３＞Ｆｅ３Ｏ４＞ＦｅＯで耐酸性、耐腐食性、耐酸化性が強い。
【０００８】
また、既存の酸洗いおよび不動態化処理剤の場合大部分が酸性雰囲気または酸性溶液で作業をして、危害化学物質が含まれていて、一部中性溶液の場合も原料で使われる酸と塩基性化学物質が危害化学物質で分類されることで、このような物質で製造された製品の場合物質情報に危害化学物質を表記しなければならない。
【０００９】
現在危害化学物質を使用する場合化学物質管理法と産業安全保健法によって化学安全保護装具を着して作業をしなければならないし、防護施設も取り揃えなければならない。
【００１０】
特に、造船とプラント産業では酸洗いおよび不動態化作業時に区域を統制して他の作業と併行作業をしない。
【００１１】
また、船舶建造と海洋プラントを建設する時にステンレススチール配管と構造物らは船舶や現場で設置し、設置された配管と構造物は汚染されるか、または溶接によって腐食が発生することで酸洗いおよび不動態被膜処理をしなければならない。
【００１２】
一般に、酸洗いおよび不動態化剤で硝酸、硫酸、塩酸とフッ酸が混合された強い酸性溶液を使って処理し、この時酸性溶液剤は底表面に垂れ下がるか、または洗浄作業時に洗浄液が底に垂れ下がれば、一般に塗装されたエポキシ樹脂と反応して変色されるか、または変形が発生して再び塗装をする場合がたびたび発生する。
【００１３】
また、強い酸性剤であるので、塩基性剤で中和処理をした後清い水で最終水洗い処理をしなければならないし、危害化学物質を使用することで作業場を統制しなければならないし、他の作業と併行ができなくて、化学物質安全保護装備と防護物質も取り揃えなければならない。
【発明の開示】
【発明が解決しようとする課題】
【００１４】
本発明は、酸洗いおよび不動態化剤でｐＨ６．９〜７．１である中性剤を使用することで、工程上塩基性剤で中和処理する必要がないし、すぐ水洗い処理ができて工程が短縮されるようにするためのものである。
【００１５】
また、中性剤であるため樹脂と反応しなくて、塗装部分が変色と変形される現象が発生しなくて使用が便利にさせるためのものである。
【００１６】
また、製品規格は原料で使われる物質情報に危害化学物質が含まれておらず、化学物質管理法、危険物安全管理法、産業安全保健法に規制を受けることなく便利に作業するためのものである。
【課題を解決するための手段】
【００１７】
このために本発明は、ステンレススチール配管と構造物の溶接部位のスケールおよび錆をとり除くための酸洗いおよび不動態被膜処理剤であって、リン酸水素二ナトリウム２〜１０重量部、グルコン酸ナトリウム１〜５重量部、トリポリリン酸ナトリウム０．５〜３重量部などの塩基性水溶液にリン酸二水素ナトリウム１．１〜４．５重量部を反応させてｐＨ６．９〜７．１に中性化し、二酸化炭素が除去された空気を曝気して溶存酸素量を増加させて酸化還元電位を１７０〜３１０ｍＶにする中性剤である。
【発明の効果】
【００１８】
したがって本発明は、ステンレススチール配管と構造物の溶接部位のスケールおよび錆を除去するための酸洗いおよび不動態化処理時に中性剤の組成物で使用することで危害和合物質の使用に他の問題点を解消することはもちろん、他の作業と併行して作業をすることができ、また、中性剤であるためエポキシ樹脂で塗装されて底に落ちても変色と変形が発生しない長所があるものである。
【００１９】
そして、既存の工程では酸液塗布、水洗い、塩基性液塗布、水洗いなどで多くの段階で作業をしなければならない不便さを中性剤塗布後水洗いだけであり工程が簡単で作業時間も短縮されることができる長所があるものである。
【図面の簡単な説明】
【００２０】
【図１】図１は既存のステンレススチール表面に不動態化工程図と本発明の工程図である。
【図２】図２は腐食が発生したステンレススチール表面の成分分析曲線図である。
【図３】図３は実施例１によって処理されたステンレススチール表面の成分分析曲線図である。
【図４】図４は実施例１によって処理されたステンレススチール表面のＪＩＳ Ｈ８５０２規格の塩水噴霧試験結果である。
【図５】図５は比較例１によって処理されたステンレススチール表面の成分分析曲線図である。
【図６】図６は比較例１によって処理されたステンレススチール表面のＪＩＳ Ｈ８５０２規格の塩水噴霧試験結果である。
【図７】図７は比較例２によって処理されたステンレススチール表面の成分分析曲線図である。
【図８】図８は比較例２によって処理されたステンレススチール表面のＪＩＳ Ｈ８５０２規格の塩水噴霧試験結果である。
【図９】図９は実施例２によって処理されたステンレススチール表面の成分分析曲線図である。
【図１０】図１０は実施例２によって処理されたステンレススチール表面のＪＩＳ Ｈ８５０２規格の塩水噴霧試験結果である。
【図１１】図１１は実施例３によって処理されたステンレススチール表面の成分分析曲線図である。
【図１２】図１２は実施例３によって処理されたステンレススチール表面のＪＩＳ Ｈ８５０２規格の塩水噴霧試験結果である。
【図１３】図１３は実施例４によって処理されたステンレススチール表面の成分分析曲線図である。
【図１４】図１４は実施例４によって処理されたステンレススチール表面のＪＩＳ Ｈ８５０２規格の塩水噴霧試験結果である。
【発明を実施するための形態】
【００２１】
本発明を実施するための最良の形態は、水にリン酸水素二ナトリウム２〜１０重量部とグルコン酸ナトリウム１〜５重量部と、トリポリリン酸ナトリウム０．５〜３重量部を含むようにして塩基性水溶液を得て、前記塩基性水溶液にリン酸二水素ナトリウム１．１〜４．５重量部を反応させてｐｈ６．９〜７．１に中性化した後、二酸化炭素が除去された空気を曝気して溶存酸素量を増加させ、酸化還元電位を１７０ｍＶ〜３１０ｍＶにしてステンレススチール配管と構造物の溶接部位のスケールおよび錆をとり除くための酸洗いおよび不動態被膜処理剤である。
【００２２】
本発明は、中性剤であり、既存の酸性剤に比べて作業工程が簡単で危害化学物質を使わない親環境的なものであることを特徴とする。
【００２３】
特に、中性剤を腐食が発生した部位に塗布すれば、リン酸塩、グルコン酸塩などが腐食で発生した酸化鉄、水酸化鉄などが反応して表面に錆が除去されてクロム、ニッケル、鉄などが溶存酸素と反応して表面に酸化物層が形成されて不動態被膜を形成する。
【実施例１】
【００２４】
リン酸二ナトリウム（Disodium Hydrogen Phosphate、Ｎａ２ＨＰＯ４）１０重量部、グルコン酸ナトリウム（Sodium Gluconate、Ｃ６Ｈ１１ＮａＯ７）３重量部、トリポリリン酸ナトリウム（Sodium Tripolyphosphate、Ｎａ５Ｐ３Ｏ１０）１重量部、水８１．９重量部である塩基性水溶液にリン酸二水素ナトリウム（Monobasic sodium phosphate、ＮａＨ２ＰＯ４）４．１重量部を反応させて中性剤を製造する。
【００２５】
前記のように製造された中性剤は、ｐＨ７．１でありＯＲＰ（Oxidation Reduction Potential meter）測定機を使って酸化還元電位を測定した結果−２１０ｍＶであり、前記のように製造された中性剤をエポキシで塗装された部位に塗布して１週間後に確認した結果、変色と変形がない。
【００２６】
このような物性は表１で確認される。
【００２７】
前記のように製造された中性剤の酸洗いおよび不動態被膜の程度を調べるための試片で船舶配管（ＳＴＳ３０４、オーステナイト系ステンレススチール）に溶接によって腐食が発生した部分の一部分を採取してＳＡＭ（Scanning Auger Microscope、走査型オージェ電子顕微鏡）分析をした結果が図２に現われている。
【００２８】
前記図２で確認することができるように表面にはＣ（６０％）、Ｆｅ（１０％）、Ｃａ（４％）、酸素（２６％）だけが存在して表面で２８nm、内側でＣｒ、Ｎｉが現われる。
【００２９】
すなわち、２８nmの腐食層が形成された配管である。
【００３０】
前記配管に前記のように製造された中性剤を塗布して表面に異物（水酸化物、酸化物、油など）が反応して水洗い後配管表面がきれいな状態を反応終了時間で見て測定した結果、略１４０分が所要される。
【００３１】
洗浄された配管の一部分を試片で採取してＳＡＭ（走査型オージェ電子顕微鏡）分析をした結果が図３である。
【００３２】
前記図３で確認することができるように表面でＣの含有量が５３％、Ｃｒの含有量が６％、Ｎｉの含有量が３％、Ｆｅの含有量が７％、Ｃａの含有量は６．５％、酸素の含有量が２４．５％である。
【００３３】
すなわち、Ｃの含有量が少ないほど酸洗いによる蝕刻が良いことを見られるか、Ｃの含有量が５３％であることを見て酸洗いによる蝕刻が少なくて、酸化層が略８０nmの厚さで存在することを確認することができる。
【００３４】
また、金属の総含有量が２２．５％で酸素の含有量２４．５％と比べると略１:１の割合で存在することで表面の酸化物はＦｅＯ、ＣｒＯ、ＮｉＯで存在する不動態被膜が形成される。
【００３５】
【表１】
2018204107.tif 000003
【００３６】
前記試片（ステンレススチール）の不動態被膜に対する耐腐食性を調べるためにＪＩＳ Ｈ８５０２規格の塩水噴霧テスト結果を図４で確認することができるように８０時間後錆が発生されたことを確認することができるし、不動態被膜が不良水準である。
【００３７】
（比較例１）
リン酸２０重量部、クエン酸５重量部、グルコン酸ナトリウム５重量部、水７０重量部を混合して製造した酸性剤を製造して物性を確認した結果ｐＨ１．２であり酸化還元電位は１２０ｍＶであり、この酸性剤をエポキシで塗装された部位に塗布した結果、１時間後に変色が発生し、１週後には変形が発生される。
【００３８】
したがって、現場で酸性剤を使って配管の酸洗いおよび不動態被膜作業をする時、底に垂れ下がることを防止するさまざまな措置を取らなければならない不便さがあって、作業衣効率が相当に落ちる。このような物性を表１に示した。
【００３９】
比較例１によって製造された酸性剤を使って腐食が発生した配管に酸性剤を塗布して５０分後に水で洗浄して、水酸化ナトリウム２重量部、水９８重量部の塩基性剤を使って配管に再び塗布した後３０分後に水で洗浄した配管の一部を採取してＳＡＭを分析した結果が図５である。
【００４０】
図５で確認することができるように表面でＣの含有量が４５％、Ｃｒの含有量が５．５％、Ｎｉの含有量が３％、Ｆｅの含有量が１０％、酸素（Ｏ）の含有量が２９．５％、Ｃａの含有量が７％である。
【００４１】
Ｃの含有量４５％で腐食された試片（６０％）に比べて蝕刻がたくさんなされたことを確認することができるし、金属の総含有量が２５．５％で酸素の含有量２９．５％と比べると酸素／金属の割合は１．１４で存在することで、表面の酸化物は少量のＣｒ２Ｏ３、Ｎｉ２Ｏ３とＦｅ２Ｏ３存在して大部分はＦｅＯ、ＣｒＯ、ＮｉＯで存在する不動態被膜が形成される。
【００４２】
酸化層が存在する不動態被膜の厚さは略８〜１８ｎｍである。
【００４３】
試片をステンレススチールの不動態被膜に対する耐腐食性を調べるためにＪＩＳ Ｈ８５０２規格の塩水噴霧テスト結果を図６で確認することができるように２００時間後に少量の錆が発生されたことを確認することができるし、不動態被膜が普通水準である。
【００４４】
（比較例２）
酒石酸５重量部、チオ乳酸５重量部、クエン酸１０重量部、水６０重量部である酸性溶液に水酸化カリウム２０重量部を反応させて中性剤を製造する。
【００４５】
前記のように本実施例によって製造された中性剤の物性を確認した結果ｐＨ７．３であり酸化還元電位は−１９０ｍＶであり、塗装部位に塗布した結果１週後にも変形が発生しない。
【００４６】
このような物性を表１に示したし、原料に危害化学物質である水酸化カリウムを使ったことが短所である。
【００４７】
このような本実施例によって製造された中性剤で腐食が発生した配管に中性剤を塗布して１１０分後に水で洗浄して、配管の一部を採取してＳＡＭ分析をした結果が図７である。
【００４８】
図７で確認することができるように表面でＣの含有量が６０％、Ｃｒは存在しないで、Ｎｉの含有量が１％、Ｆｅの含有量が８％、Ｃａの含有量が７％、酸素（Ｏ）の含有量が２４％である。
【００４９】
すなわち、表面にＣの含有量が６０％で酸洗いによる蝕刻が発生しないし、不動態被膜の耐腐食性を左右するＣｒがなくて、Ｎｉも少量存在して表面に易しく錆が発生する。
【００５０】
試片の不動態被膜に対する耐腐食性を調べるためにＪＩＳ Ｈ８５０２規格の塩水噴霧テスト結果を図８で確認することができるように５０時間後に錆が発生されたことを確認することができるし、不動態被膜が不良である。
【実施例２】
【００５１】
実施例１と同一な方法で中性剤を製造した後中性剤１００ｇに二酸化炭素が除去された空気を１００ｍｌ／ｍｉｎの流速で略３０分を曝気して酸化還元電位が６ｍＶで上昇された中性剤が製造される。
【００５２】
空気中の二酸化炭素は０．０３〜０．０５％存在し、二酸化炭素は酸素より中性剤に溶解性が良くて酸素溶解を干渉する現象が発生することで、空気中に二酸化炭素をとり除いて中性剤に曝気をする。
【００５３】
二酸化炭素のとり除く方法は、液状消石灰がいっぱいになった連続式反応器を通過させてとり除く。
【００５４】
本実施例によって製造された中性剤に空気を曝気する前に自動吸入式二酸化炭素測定機を使って二酸化炭素がないことを確認した後空気を曝気する。
【００５５】
このように本実施例によって製造された中性剤をエポキシで塗装された部位に塗布して１週間後に確認した結果変色と変形がない。
【００５６】
このような物性を表１に示した。
【００５７】
腐食が発生した配管に本実施例によって製造された中性剤を塗布して表面に異物が反応されて水洗い後配管表面がきれいな状態を反応終了時間で見て測定した結果略１００分が所要されて実施例１より４０分ぐらい短縮される。
【００５８】
洗浄された配管の一部分を試片で採取してＳＡＭ分析をした結果が図９である。
【００５９】
図９で確認することができるように表面においてＣの含有量が５０％、Ｃｒの含有量が５．５％、Ｎｉの含有量が３％、Ｆｅの含有量が１０％、Ｃａの含有量が５％、Ｏの含有量が２６．５％である。
【００６０】
すなわち、表面にＣの含有量が５０％で酸洗いによる蝕刻が少なく発生したことを確認することができるし、金属の総含有量が２３．５％で酸素の含有量２６．５％と比べると酸素／金属の割合は１．１３で存在することで表面に酸化物は略２０％以上はＭ２Ｏ３形態であるＣｒ２Ｏ３、Ｎｉ２Ｏ３とＦｅ２Ｏ３存在して大部分はＦｅＯ、ＣｒＯ、ＮｉＯで存在する不動態被膜が形成される。
【００６１】
試片の不動態被膜に対する耐腐食性を調べるためにＪＩＳ Ｈ８５０２規格の塩水噴霧テスト結果を図１０で確認することができるように１５０時間後に少量の錆が発生されたことを確認することができるし、不動態被膜が普通水準である。
【実施例３】
【００６２】
実施例１と同一な方法で中性剤を製造した後、この中性剤１００ｇに二酸化炭素が除去された空気を１００ｍｌ／ｍｉｎの流速で略２時間を曝気すると酸化還元電位が９０ｍＶに上昇された中性剤が製造される。
【００６３】
本実施例によって製造された中性剤をエポキシで塗装された部位に塗布して１週間後に確認した結果変色と変形がない。
【００６４】
このような物性を表１に示した。
【００６５】
腐食が発生した配管に本実施例によって製造された中性剤を塗布して表面に異物が反応されて水洗い後配管表面がきれいな状態になるには略９０分が所要され、実施例１より５０分が短縮される。
【００６６】
洗浄された配管の一部分を試片で採取してＳＡＭ分析をした結果が図１１である。
【００６７】
図１１で確認することができるように表面でＣの含有量が３４％、Ｃｒの含有量が７．５％、Ｎｉの含有量が３．５％、Ｆｅの含有量が１２％、Ｃａの含有量が７％、Ｏの含有量が３６％である。
【００６８】
すなわち、表面にＣの含有量が３４％で酸洗いによる蝕刻がたくさん発生したことを確認することができるし、金属の総含有量が３０％で酸素の含有量３６％と比べると酸素／金属の割合は、１．２で存在することで表面に酸化物は略４０％以上がＣｒ２Ｏ３、Ｎｉ２Ｏ３とＦｅ２Ｏ３存在して一部分はＦｅＯ、ＣｒＯ、ＮｉＯで存在する不動態被膜が形成される。
【００６９】
試片の不動態被膜に対する耐腐食性を調べるためにＪＩＳ Ｈ８５０２規格の塩水噴霧テスト結果を図１２で確認することができるように３００時間後に錆が発生されて、不動態被膜が普通水準である。
【実施例４】
【００７０】
実施例１と同一な方法で中性剤を製造した後、この中性剤１００ｇに二酸化炭素が除去された空気を１００ｍｌ／ｍｉｎの流速で略４時間を曝気すると酸化還元電位が１７０ｍＶに上昇された中性剤が製造される。
【００７１】
本実施例によって製造された中性剤をエポキシで塗装された部位に塗布して１週間後に確認した結果、変色と変形がない。
【００７２】
このような物性を表１に示した。
【００７３】
腐食が発生した配管に本実施例によって製造された中性剤を塗布して表面に異物が反応されて水洗い後配管表面がきれいな状態は略７０分が所要され、実施例１より７０分が短縮される。
【００７４】
洗浄された配管の一部分を試片で採取してＳＡＭ分析をした結果が図１３である。
【００７５】
図１３で確認することができるように表面でＣの含有量が２７％、Ｃｒの含有量が８％、Ｎｉの含有量が４％、Ｆｅの含有量が１３．５％、Ｃａの含有量が３．５％、Ｏの含有量が４４％である。
【００７６】
すなわち、表面にＣの含有量が２７％で酸洗いによる蝕刻がたくさん発生したことが確認され、金属の総含有量が２９％で酸素の含有量４４％と比べると酸素／金属の割合は１．５で存在することで、表面に酸化物は大部分がＣｒ２Ｏ３、Ｎｉ２Ｏ３とＦｅ２Ｏ３存在する不動態被膜が形成される。
【００７７】
試片の不動態被膜に対する耐腐食性を調べるためにＪＩＳ Ｈ８５０２規格の塩水噴霧テスト結果を図１４で確認することができるように３００時間後に錆が発生されないし、不動態被膜が良好である。
【実施例５】
【００７８】
実施例１と同一な方法で中性剤を製造した後、この中性剤１００ｇに二酸化炭素が除去された空気を１００ｍｌ／ｍｉｎの流速で略１０時間を曝気すると、酸化還元電位が２７８ｍＶに上昇された中性剤が製造される。
【００７９】
本実施例によって製造された中性剤をエポキシで塗装された部位に塗布し、１週間後に確認した結果変色と変形がない。
【００８０】
このような物性を表１に示した。
【００８１】
腐食が発生した配管に本実施例によって製造された中性剤を塗布して表面に異物が反応されて水洗い後配管表面がきれいな状態は略７０分が所要される。
【００８２】
洗浄された配管の一部分を試片で採取してＳＡＭ分析をした結果が実施例４と類似な形態と成分を見せて、不動態被膜に対する耐腐食性を調べるためにＪＩＳ Ｈ８５０２規格の塩水噴霧テスト結果も実施例４と等しく３００時間後に錆が発生されないし、不動態被膜が良好である。
【実施例６】
【００８３】
リン酸水素二ナトリウム１重量部、グルコン酸ナトリウム３重量部、トリポリリン酸ナトリウム１重量部、水９４．３重量部である塩基性水溶液にリン酸二水素ナトリウム０．７重量部を反応させてｐＨ６．９の中性剤を製造する。
【００８４】
本実施例によって製造された中性剤１００ｇに二酸化炭素が除去された空気を１００ｍｌ／ｍｉｎの流速で略１０時間を曝気すると酸化還元電位が２９３ｍＶに上昇された中性剤が製造される。
【００８５】
このような物性を表１に示した。
【００８６】
腐食が発生した配管に本実施例によって製造された中性剤を塗布して表面に異物が反応される程度を確認した結果１０時間が経っても異物が除去されない。
【００８７】
このような現象はリン酸塩成分が少なくて反応が起きない。
【実施例７】
【００８８】
リン酸水素二ナトリウム２重量部、グルコン酸ナトリウム３重量部、トリポリリン酸ナトリウム１重量部、水９２．９重量部である塩基性水溶液にリン酸二水素ナトリウム１．１重量部を反応させてｐＨ７．０の中性剤を製造する。
【００８９】
本実施例によって製造された中性剤１００ｇに二酸化炭素が除去された空気を１００ｍｌ／ｍｉｎの流速で略１０時間を曝気すると、酸化還元電位が２８３ｍＶに上昇された中性剤が製造される。
【００９０】
このような物性を表１に示した。
【００９１】
本実施例によって製造された中性剤をエポキシで塗装された部位に塗布して１週間後に確認した結果変色と変形がない。
【００９２】
腐食が発生した配管に本実施例によって製造された中性剤を塗布して表面に異物が反応されて水洗い後配管表面のきれいな状態は略９０分が所要される。
【００９３】
洗浄された配管の一部分を試片で採取してＳＡＭ分析をした結果が実施例４と類似な形態と成分を見せて、不動態被膜に対する耐腐食性を調べるためにＪＩＳ Ｈ８５０２規格の塩水噴霧テスト結果も実施例４と等しく３００時間後にも錆が発生せず、不動態被膜が良好である。
【実施例８】
【００９４】
リン酸水素二ナトリウム５重量部、グルコン酸ナトリウム３重量部、トリポリリン酸ナトリウム１重量部、水８８．８重量部である塩基性水溶液にリン酸二水素ナトリウム２．２重量部を反応させてｐＨ７．０の中性剤を製造する。
【００９５】
本実施例によって製造された中性剤１００ｇに二酸化炭素が除去された空気を１００ｍｌ／ｍｉｎの流速で略１０時間を曝気すると、酸化還元電位が２８０ｍＶに上昇された中性剤が製造される。
【００９６】
このような物性を表１に示した。
【００９７】
本実施例によって製造された中性剤をエポキシで塗装された部位に塗布して１週間後に確認した結果、変色と変形がない。
【００９８】
腐食が発生した配管に本実施例によって製造された中性剤を塗布して表面に異物が反応されて水洗い後配管表面のきれいな状態は略７０分が所要される。
【００９９】
洗浄された配管の一部分を試片で採取してＳＡＭ分析をした結果が実施例４と類似な形態と成分を見せて、不動態被膜に対する耐腐食性を調べるためにＪＩＳ Ｈ８５０２規格の塩水噴霧テスト結果も実施例４と等しく３００時間後にも錆が発生せず、不動態被膜が良好である。
【実施例９】
【０１００】
リン酸水素二ナトリウム１０重量部、トリポリリン酸ナトリウム１重量部、水８５重量部である塩基性水溶液にリン酸二水素ナトリウム４重量部を反応させてｐＨ７．１の中性剤を製造する。
【０１０１】
本実施例によって製造された中性剤１００ｇに二酸化炭素が除去された空気を１００ｍｌ／ｍｉｎの流速で略１０時間を曝気すると、酸化還元電位が２７５ｍＶに上昇された中性剤が製造される。
【０１０２】
このような物性を表１に示した。
【０１０３】
腐食が発生した配管に本実施例によって製造された中性剤を塗布して表面に異物が反応される位を確認した結果、１０時間が経ってもオイル成分の異物が除去されない。
【０１０４】
このような現象はグルコン酸塩成分がなくて反応が起きない。
【実施例１０】
【０１０５】
リン酸水素二ナトリウム１０重量部、グルコン酸ナトリウム１重量部、トリポリリン酸ナトリウム１重量部、水８３．９重量部である塩基性水溶液にリン酸二水素ナトリウム４．１重量部を反応させてｐＨ６．９の中性剤を製造する。
【０１０６】
本実施例によって製造された中性剤１００ｇに二酸化炭素が除去された空気を１００ｍｌ／ｍｉｎの流速で略１０時間を曝気すると酸化還元電位が２７０ｍＶに上昇された中性剤が製造される。
【０１０７】
このような物性を表１に示した。
【０１０８】
本実施例によって製造された中性剤をエポキシで塗装された部位に塗布して１週間後に確認した結果、変色と変形がない。
【０１０９】
腐食が発生した配管に本実施例によって製造された中性剤を塗布して表面に異物が反応されて水洗い後配管表面のきれいな状態は略７０分が所要された。
【０１１０】
実施例９に比べてグルコン酸塩が１重量部で存在すると、オイル成分の異物が除去される。
【０１１１】
洗浄された配管の一部分を試片で採取してＳＡＭ分析をした結果が実施例４と類似な形態と成分を見せて、不動態被膜に対する耐腐食性を調べるためにＪＩＳ Ｈ８５０２規格の塩水噴霧テスト結果も実施例４と等しく３００時間後にも錆が発生せず、不動態被膜が良好である。
【実施例１１】
【０１１２】
リン酸水素二ナトリウム１０重量部、グルコン酸ナトリウム５重量部、トリポリリン酸ナトリウム１重量部、水７９．８重量部である塩基性水溶液にリン酸二水素ナトリウム４．２重量部を反応させてｐＨ７．１の中性剤を製造する。
【０１１３】
本実施例によって製造された中性剤１００ｇに二酸化炭素が除去された空気を１００ｍｌ／ｍｉｎの流速で略１０時間を曝気すると、酸化還元電位が２６３ｍＶに上昇された中性剤が製造される。
【０１１４】
このような物性を表１に示した。
【０１１５】
本実施例によって製造された中性剤をエポキシで塗装された部位に塗布して１週間後に確認した結果変色と変形がない。
【０１１６】
腐食が発生した配管に本実施例によって製造された中性剤を塗布して表面に異物が反応されて水洗い後配管表面のきれいな状態は略７０分が所要される。
【０１１７】
洗浄された配管の一部分を試片で採取してＳＡＭ分析をした結果が実施例４と類似な形態と成分を見せて、不動態被膜に対する耐腐食性を調べるためにＪＩＳ Ｈ８５０２規格の塩水噴霧テスト結果も実施例４と等しく３００時間後にも錆が発生せず、不動態被膜が良好である。
【実施例１２】
【０１１８】
リン酸水素二ナトリウム１０重量部、グルコン酸ナトリウム３重量部、水８３．１重量部である塩基性水溶液にリン酸二水素ナトリウム３．９重量部を反応させてｐＨ６．９の中性剤を製造する。
【０１１９】
本実施例によって製造された中性剤１００ｇに二酸化炭素が除去された空気を１００ｍｌ／ｍｉｎの流速で略１０時間を曝気すると、酸化還元電位が-４５ｍＶに上昇された中性剤が製造される。
【０１２０】
このような物性を表１に示した。
【０１２１】
腐食が発生した配管に本実施例によって製造された中性剤を塗布して表面に異物が反応される程度を確認した結果、１０時間が経っても異物が除去されない。
【０１２２】
このような現象は溶存酸素量を増加させて、浸透反応性を増加させるトリポリリン酸ナトリウム成分がなくて反応が起きない。
【実施例１３】
【０１２３】
リン酸水素二ナトリウム１０重量部、グルコン酸ナトリウム３重量部、トリポリリン酸ナトリウム０．５重量部、水８２．５重量部である塩基性水溶液にリン酸二水素ナトリウム４重量部を反応させてｐＨ７．０の中性剤を製造する。
【０１２４】
本実施例によって製造された中性剤１００ｇに二酸化炭素が除去された空気を１００ｍｌ／ｍｉｎの流速で略１０時間を曝気すると、酸化還元電位が２２０ｍＶに上昇された中性剤が製造される。
【０１２５】
このような物性を表１に示した。
【０１２６】
本実施例によって製造された中性剤をエポキシで塗装された部位に塗布して１週間後に確認した結果、変色と変形がない。
【０１２７】
腐食が発生した配管に本実施例によって製造された中性剤を塗布して表面に異物が反応されて水洗い後配管表面のきれいな状態は略８０分が所要される。
【０１２８】
このような現象はトリポリリン酸ナトリウムが０．５重量部で存在すると、実施例１２に比べて中性剤の浸透成果反応性が増加し、溶存酸素量が増加して酸化還元電位が増加される。
【０１２９】
洗浄された配管の一部分を試片で採取してＳＡＭ分析をした結果が実施例４と類似な形態と成分を見せて、不動態被膜に対する耐腐食性を調べるためにＪＩＳ Ｈ８５０２規格の塩水噴霧テスト結果も実施例４と等しく３００時間後にも錆が発生せず、不動態被膜が良好である。
【実施例１４】
【０１３０】
リン酸水素二ナトリウム１０重量部、グルコン酸ナトリウム３重量部、トリポリリン酸ナトリウム３重量部、水７９．５重量部である塩基性水溶液にリン酸二水素ナトリウム４．５重量部を反応させてｐＨ７．０の中性剤を製造する。
【０１３１】
本実施例によって製造された中性剤１００ｇに二酸化炭素が除去された空気を１００ｍｌ／ｍｉｎの流速で略１０時間を曝気すると、酸化還元電位が３１０ｍＶに上昇された中性剤が製造される。
【０１３２】
このような物性を表１に示した。
【０１３３】
本実施例によって製造された中性剤をエポキシで塗装された部位に塗布して１週間後に確認した結果、変色と変形がない。
【０１３４】
腐食が発生した配管に本実施例によって製造された中性剤を塗布して表面に異物が反応されて水洗い後配管表面のきれいな状態は略６０分が所要される。
【０１３５】
洗浄された配管の一部分を試片で採取してＳＡＭ分析をした結果が実施例４と類似な形態と成分を見せて、不動態被膜に対する耐腐食性を調べるためにＪＩＳ Ｈ８５０２規格の塩水噴霧テスト結果も実施例４と等しく３００時間後にも錆が発生せず、不動態被膜が良好である。
【図１】
2018204107.tif 000004
【図２】
2018204107.tif 000005
【図３】
2018204107.tif 000006
【図４】
2018204107.tif 000007
【図５】
2018204107.tif 000008
【図６】
2018204107.tif 000009
【図７】
2018204107.tif 000010
【図８】
2018204107.tif 000011
【図９】
2018204107.tif 000012
【図１０】
2018204107.tif 000013
【図１１】
2018204107.tif 000014
【図１２】
2018204107.tif 000015
【図１３】
2018204107.tif 000016
【図１４】
2018204107.tif 000017